(57)【要約】【課題】  成形に用いる樹脂を、異なる種類及び／又は異なる色調等の樹脂に切り替える場合に、洗浄性に優れ、且つ切り替え後の樹脂への置換も容易である成形機用洗浄剤を提供する。【解決手段】  本発明の成形機用洗浄剤は、スチレン系樹脂（ＡＳ樹脂等）又はスチレン系樹脂組成物（ガラス繊維等を含有する。）と、プロピレン系樹脂又はプロピレン系樹脂組成物とを混合してなり、スチレン系樹脂及びスチレン系樹脂組成物のメルトフローレートが２〜２０ｇ／１０分（特に３〜１５ｇ/１０分）、プロピレン系樹脂及びプロピレン系樹脂組成物のメルトフローレートが０．２〜２０ｇ／１０分（特に０．２〜１５ｇ/１０分）であり、スチレン系樹脂と、プロピレン系樹脂との合計を１００質量部とした場合に、スチレン系樹脂は６０〜９７質量部、プロピレン系樹脂は３〜４０質量部であることを特徴とする。【選択図】  なし【特許請求の範囲】
【請求項１】
スチレン系樹脂とプロピレン系樹脂とを含有し、ＪＩＳ  Ｋ  ７２１０により、温度２２０℃、荷重９８．０７Ｎで測定したメルトフローレートが２〜５５ｇ／１０分であることを特徴とする成形機用洗浄剤。
【請求項２】
更にガラス繊維が含有されている請求項１に記載の成形機用洗浄剤。
【請求項３】
上記スチレン系樹脂と上記プロピレン系樹脂との合計を１００質量部とした場合に、該スチレン系樹脂は６０〜９７質量部、該プロピレン系樹脂は３〜４０質量部である請求項１又は２に記載の成形機用洗浄剤。
【請求項４】
スチレン系樹脂又は該スチレン系樹脂を含むスチレン系樹脂組成物と、プロピレン系樹脂又は該プロピレン系樹脂を含むプロピレン系樹脂組成物とを混合してなる成形機用洗浄剤であって、該スチレン系樹脂及び該スチレン系樹脂組成物の、ＪＩＳ  Ｋ  ７２１０により、温度２２０℃、荷重９８．０７Ｎで測定したメルトフローレートが２〜２０ｇ／１０分、該プロピレン系樹脂及び該プロピレン系樹脂組成物の、ＪＩＳ  Ｋ  ７２１０により、温度２３０℃、荷重２１．１８Ｎで測定したメルトフローレートが０．２〜２０ｇ／１０分であり、該スチレン系樹脂と該プロピレン系樹脂との合計を１００質量部とした場合に、該スチレン系樹脂は６０〜９７質量部、該プロピレン系樹脂は３〜４０質量部であることを特徴とする成形機用洗浄剤。
【請求項５】
上記スチレン系樹脂組成物及び上記プロピレン系樹脂組成物の少なくとも一方にガラス繊維が含まれている請求項４に記載の成形機用洗浄剤。
【請求項６】
ＪＩＳ  Ｋ  ７２１０により、温度２２０℃、荷重９８．０７Ｎで測定したメルトフローレートが２〜５５ｇ／１０分である請求項４又は５に記載の成形機用洗浄剤。
【発明の詳細な説明】
【技術分野】
【０００１】
本発明は成形機用洗浄剤に関し、更に詳しくは、射出成形機、押出成形機等による熱可塑性樹脂の成形において、成形に用いる樹脂を、異なる種類及び／又は異なる色調等の樹脂に切り替える場合に、切り替えを効率よく且つ十分に行い、成形品に異物が生成するのを抑えるために用いられる成形機用洗浄剤に関する。
【背景技術】
【０００２】
熱可塑性樹脂は、射出成形及び押出成形等の方法により成形され、各種の成形品が多くの用途において用いられている。近年、製品はますます少量多品種となる傾向にあり、それとともに原料となる樹脂組成物の配合等も多様となり、成形温度も高温から低温まで広範囲に渡っている。しかし、成形機の台数には限りがあり、そのため、同一の成形機により多くの品種を成形せざるを得ず、異なる種類及び／又は異なる色調等の樹脂の切り替えの頻度が多くなっている。従って、この切り替えを効率的に行うことができるか否かが、生産性に大きな影響を及ぼすようになり、成形機用洗浄剤等が開発され、実用に供されている。
【０００３】
熱可塑性樹脂としても各種のものが用いられているが、自動車及び家電等の大量の樹脂を消費する製品分野の他に、多くの用途においてスチレン系樹脂及びオレフィン系樹脂が用いられることが多い。そして、これらの樹脂を用いて成形する場合、同一の成形機で樹脂の切り替えが頻繁に行われているのが実情である。
【０００４】
また、スチレン系樹脂、特に、アクリロニトリル−スチレン共重合樹脂は、多くの樹脂に対して洗浄剤として有用であり、実用化されている。しかし、特に、切り替え後の樹脂がオレフィン系樹脂である場合は、置換のために多量のオレフィン系樹脂を必要とする。これを改良するため、スチレン系樹脂とオレフィン系樹脂との相溶性を高めるための相溶化剤を配合した成形機用洗浄剤が提案されている（例えば、特許文献１及び特許文献２参照。）。
【０００５】
【特許文献１】特開平５−４２５４７号公報
【特許文献２】特開平１０−１２０９１７号公報
【発明の開示】
【発明が解決しようとする課題】
【０００６】
特許文献１には、オレフィン系重合体とスチレン系重合体とのグラフト重合体及びスチレン系樹脂を混合した洗浄剤が記載されている。また、特許文献２には、熱可塑性樹脂及びスチレン−マレイン酸共重合体を含有する洗浄用熱可塑性樹脂組成物が記載されている。このように特定の重合体を含有する洗浄剤を用いた場合、洗浄性は向上する。しかし、これらの特定の重合体は、成形に用いられるスチレン系樹脂及びオレフィン系樹脂等に比べて、金属面に付着し易いためか、却って洗浄に長時間を必要とすることもある。更に、これらの特定の重合体が成形機の内壁面に皮膜状に残留するため色抜けし難くなる。また、切り替え後の樹脂への置換に多量の樹脂を必要とすることがある。尚、相溶化剤として提供されている樹脂は、汎用の樹脂に比べて相当に高価であり、これを配合した成形機用洗浄剤はコスト面でも不利である。
【０００７】
本発明は、射出成形機、押出成形機等による熱可塑性樹脂の成形において、成形に用いる樹脂を、異なる種類及び／又は異なる色調等の樹脂に切り替える場合に、洗浄性に優れ、且つ成形機に残留し難く、切り替え後の樹脂への置換も容易である成形機用洗浄剤を提供することを目的とする。更に、本発明は、スチレン系樹脂と、ポリプロピレン系樹脂、特に流動性の高いポリプロピレン系樹脂とを、同一の成形機により成形する場合に、切り替えが効率よくなされ、且つ切り替え後の樹脂への置換も容易で、成形品に異物が生成するのが抑えられる成形機用洗浄剤を提供することを目的とする。
【課題を解決するための手段】
【０００８】
本発明は以下のとおりである。
１．スチレン系樹脂とプロピレン系樹脂とを含有し、ＪＩＳ  Ｋ  ７２１０により、温度２２０℃、荷重９８．０７Ｎで測定したメルトフローレートが２〜５５ｇ／１０分であることを特徴とする成形機用洗浄剤。
２．更にガラス繊維が含有されている上記１．に記載の成形機用洗浄剤。
３．上記スチレン系樹脂と上記プロピレン系樹脂との合計を１００質量部とした場合に、該スチレン系樹脂は６０〜９７質量部、該プロピレン系樹脂は３〜４０質量部である上記１．又は２．に記載の成形機用洗浄剤。
４．スチレン系樹脂又は該スチレン系樹脂を含むスチレン系樹脂組成物と、プロピレン系樹脂又は該プロピレン系樹脂を含むプロピレン系樹脂組成物とを混合してなる成形機用洗浄剤であって、該スチレン系樹脂及び該スチレン系樹脂組成物の、ＪＩＳ  Ｋ  ７２１０により、温度２２０℃、荷重９８．０７Ｎで測定したメルトフローレートが２〜２０ｇ／１０分、該プロピレン系樹脂及び該プロピレン系樹脂組成物の、ＪＩＳ  Ｋ  ７２１０により、温度２３０℃、荷重２１．１８Ｎで測定したメルトフローレートが０．２〜２０ｇ／１０分であり、該スチレン系樹脂と該プロピレン系樹脂との合計を１００質量部とした場合に、該スチレン系樹脂は６０〜９７質量部、該プロピレン系樹脂は３〜４０質量部であることを特徴とする成形機用洗浄剤。
５．上記スチレン系樹脂組成物及び上記プロピレン系樹脂組成物の少なくとも一方にガラス繊維が含まれている上記４．に記載の成形機用洗浄剤。
６．ＪＩＳ  Ｋ  ７２１０により、温度２２０℃、荷重９８．０７Ｎで測定したメルトフローレートが２〜５５ｇ／１０分である上記４．又は５．に記載の成形機用洗浄剤。
【発明の効果】
【０００９】
本発明の成形機用洗浄剤、及び他の本発明の成形機用洗浄剤は、優れた洗浄力と易置換性とを併せて有し、同一の成形機を用いて、異なる樹脂からなる成形品、又は同じ樹脂からなり、色調の異なる成形品を成形する場合に、成形機を容易に洗浄することができ、且つ成形機に残留し難くいため、切り替え後の樹脂への置換も容易である。
また、特に、各種の官能基を有する単量体により変性した樹脂、及び各種の官能基を有する重合体をグラフト重合させた樹脂等を用いることなく、優れた洗浄力と易置換性とを併せて有する成形機用洗浄剤とすることができる。
更に、ガラス繊維を含有している場合は、より優れた洗浄力を有する成形機用洗浄剤とすることができる。
また、スチレン系樹脂と、プロピレン系樹脂との合計を１００質量部とした場合に、スチレン系樹脂が６０〜９７質量部、プロピレン系樹脂が３〜４０質量部である場合は、より洗浄力に優れた成形機用洗浄剤とすることができる。
更に、ＪＩＳ  Ｋ  ７２１０により、温度２２０℃、荷重９８．０７Ｎで測定したメルトフローレートが２〜５５ｇ／１０分である場合は、洗浄及び置換をより容易に、且つ十分に行うことができる成形機用洗浄剤とすることができる。
【発明を実施するための最良の形態】
【００１０】
以下、本発明を詳細に説明する。
本発明の成形機用洗浄剤に含有される上記「スチレン系樹脂」としては、ポリスチレン、アクリロニトリル−スチレン共重合樹脂（以下、「ＡＳ樹脂」と略記する。）、アクリロニトリル−ブタジエン−スチレン共重合樹脂（以下、「ＡＢＳ樹脂」と略記する。）及びメチルメタクリレート−ブタジエン−スチレン共重合樹脂等が挙げられる。このスチレン系樹脂としては、優れた洗浄力を有し、且つ押出機、成形型等の内壁面に残留し難いＡＳ樹脂が好ましい。ＡＳ樹脂及びＡＢＳ樹脂等におけるアクリロニトリル単位の含有量は特に限定されないが、１０〜５０質量％、特に２０〜４０質量％であることが好ましい。アクリロニトリル単位の含有量が１０〜５０質量％であれば、優れた洗浄力を有する成形機用洗浄剤とすることができる。これらのスチレン系樹脂は１種のみが含有されていてもよいし、２種以上が含有されていてもよい。
【００１１】
また、上記「プロピレン系樹脂」は、通常、プロピレン単位を９０質量％以上、好ましくは９５質量％含有する。プロピレン単位以外の重合単位を構成する単量体の種類は特に限定されない。このプロピレン系樹脂としては、ポリプロピレン及びエチレン−プロピレン共重合樹脂等が挙げられる。エチレン−プロピレン共重合樹脂におけるエチレン単位の含有量は特に限定されないが、通常、１〜１０質量％、特に２〜８質量％である。これらのプロピレン系樹脂は１種のみが含有されていてもよいし、２種以上が含有されていてもよい。
【００１２】
本発明の成形機用洗浄剤のメルトフローレート（ＪＩＳ  Ｋ  ７２１０により、温度２２０℃、荷重９８．０７Ｎで測定）は、２〜５５ｇ／１０分であり、このメルトフローレートは、３〜４０ｇ／１０分、特に３〜３５ｇ／１０分であることが好ましい。成形機用洗浄剤のメルトフローレートは、スチレン系樹脂とプロピレン系樹脂等とを混合する際の条件により変化するが、このメルトフローレートが２〜５５ｇ／１０分であれば、優れた洗浄力を有するとともに、切り替え後の樹脂への置換も容易な成形機用洗浄剤とすることができる。
【００１３】
スチレン系樹脂とプロピレン系樹脂との合計を１００質量部（以下、「部」という。）とした場合、スチレン系樹脂は６０〜９７部、プロピレン樹脂は３〜４０部であることが好ましい。各々の樹脂の含有量は、切り替え前の成形に用いる樹脂と、切り替え後の成形に用いる樹脂のそれぞれの種類によって、洗浄に要する成形機用洗浄剤と、切り替え後の置換に要する樹脂とが、ともにより少量となるように調整することが好ましい。プロピレン系樹脂の含有量が４０部を越えると、スチレン系樹脂を洗浄するのに多量の成形機用洗浄剤が必要となる。一方、プロピレン系樹脂への易置換性は、プロピレン系樹脂が３部含有されておれば効果がみられ、プロピレン系樹脂が多くなるとともに向上するが、スチレン系樹脂に対する洗浄力の低下との相関で４０部までとすることが好ましい。
【００１４】
この成形機用洗浄剤には、無機充填剤、有機充填剤等が含有されていてもよい。無機充填剤としては、ガラス繊維、炭酸カルシウム、炭酸マグネシウム、タルク、シリカ、アルミナ等が挙げられる。有機充填剤としては、超高分子量エチレン系樹脂（分子量は、例えば、１，０００，０００から６，０００，０００、特に２，０００，０００から４，０００，０００）、超高分子量メチルメタクリレート樹脂（分子量は、例えば、１，０００，０００から６，０００，０００、特に２，０００，０００から４，０００，０００）、木粉等が挙げられる。これらは１種のみが含有されていてもよいし、２種以上が含有されていてもよい。これらのうちでは、洗浄力に優れる無機充填剤が含有されていることが好ましく、スチレン系樹脂及びプロピレン系樹脂と、無機充填剤、特にガラス繊維とを組み合わせて用いることで、洗浄力に優れた成形機用洗浄剤とすることができる。無機充填剤としては、成形機の内壁面に付着した樹脂等を剥離、除去する作用に優れるガラス繊維が特に好ましい。このガラス繊維は、スチレン系樹脂とプロピレン系樹脂との合計を１００部とした場合に、１０〜５０部、特に２０〜４０部含有させることができる。この範囲の含有量であれば、成形機の内壁面に付着した樹脂等が十分に除去され、更に優れた洗浄力を有する成形機用洗浄剤とすることができる。また、有機充填剤として、超高分子量エチレン系樹脂、超高分子量メチルメタクリレート樹脂を用いる場合、これらの超高分子量樹脂は、スチレン系樹脂とプロピレン系樹脂との合計を１００部とした場合に、１０〜３０部、特に１５〜２５部含有させることができる。この範囲の含有量であれば、優れた洗浄力を有する成形機用洗浄剤とすることができる。尚、この成形機用洗浄剤には、必要に応じて、酸化防止剤、紫外線吸収剤等の添加剤が含有されていてもよい。
【００１５】
他の本発明の成形機用洗浄剤に含有される上記「スチレン系樹脂」としては、前記のものが挙げられ、同様に１種のみが含有されていてもよいし、２種以上が含有されていてもよい。このスチレン系樹脂としては、優れた洗浄力を有し、且つ押出機、成形型等の内壁面に残留し難いＡＳ樹脂が好ましい。また、他の本発明の成形機用洗浄剤に含有される上記「プロピレン系樹脂」としては、前記のものが挙げられ、同様に１種のみが含有されていてもよいし、２種以上が含有されていてもよい。尚、ＡＳ樹脂及びＡＢＳ樹脂等におけるアクリロニトリル単位の好ましい含有量は前記のとおりである。更に、エチレン−プロピレン共重合樹脂におけるエチレン単位の好ましい含有量も前記のとおりである。
【００１６】
更に、上記「スチレン系樹脂組成物」には、スチレン系樹脂と、無機充填剤、有機充填剤及びポリエチレン、ポリプロピレン等の他の樹脂などとが含有される。これらは１種のみが含有されていてもよいし、２種以上が含有されていてもよい。無機充填剤及び有機充填剤としては前記のものが挙げられ、同様に洗浄力に優れる無機充填剤を配合することが好ましい。スチレン系樹脂と無機充填剤、特にガラス繊維とを組み合わせて用いることで、洗浄力に優れた成形機用洗浄剤とすることができる。無機充填剤としては、ガラス繊維が特に好ましい。この無機充填剤、特にガラス繊維は、スチレン系樹脂を１００部とした場合に、１０〜５０部、特に２０〜４０部含有させることができる。この範囲の含有量であれば、成形機の内壁面に付着した樹脂等が十分に除去され、優れた洗浄力を有する成形機用洗浄剤とすることができる。また、上記の他の樹脂を用いる場合、これらの樹脂は、スチレン系樹脂を１００部とした場合に、３０部以下、特に２〜２０部含有させることができる。この範囲の含有量であれば、優れた洗浄力を有する成形機用洗浄剤とすることができる。尚、このスチレン系樹脂組成物には、必要に応じて、酸化防止剤、紫外線吸収剤等の添加剤が含有されていてもよい。
【００１７】
スチレン系樹脂及びスチレン系樹脂組成物のメルトフローレート（ＪＩＳ  Ｋ  ７２１０により、温度２２０℃、荷重９８．０７Ｎで測定）は、２〜２０ｇ／１０分であり、このメルトフローレートは、３〜１５ｇ／１０分、特に３〜１０ｇ／１０分であることが好ましい。スチレン系樹脂及びスチレン系樹脂組成物のメルトフローレートが２〜２０ｇ／１０分であれば、優れた洗浄力を有するとともに、切り替え後の樹脂への置換も容易な成形機用洗浄剤とすることができる。
【００１８】
また、上記「プロピレン系樹脂組成物」には、プロピレン系樹脂と、無機充填剤、有機充填剤及びポリスチレン、ＡＳ樹脂、ＡＢＳ樹脂、ポリエチレン等の他の樹脂などとが含有される。これらは１種のみが含有されていてもよいし、２種以上が含有されていてもよい。無機充填剤及び有機充填剤等としては前記のものが挙げられ、同様に洗浄力に優れる無機充填剤を配合することが好ましい。プロピレン系樹脂と無機充填剤、特にガラス繊維とを組み合わせて用いることで、洗浄力に優れた成形機用洗浄剤とすることができる。無機充填剤としては、ガラス繊維が特に好ましい。この無機充填剤、特にガラス繊維は、プロピレン系樹脂を１００部とした場合に、１０〜５０部、特に２０〜４０部配合することができる。この範囲の配合量であれば、成形機の内壁面に付着した樹脂等が十分に除去され、優れた洗浄力を有する成形機用洗浄剤とすることができる。また、上記の他の樹脂を用いる場合、これらの樹脂は、プロピレン系樹脂を１００部とした場合に、３０部以下、特に２〜２０部含有させることができる。この範囲の含有量であれば、プロピレン系樹脂への易置換性に優れた成形機用洗浄剤とすることができる。尚、このプロピレン系樹脂組成物には、必要に応じて、酸化防止剤、紫外線吸収剤等の添加剤が含有されていてもよい。
無機充填剤、有機充填剤及びその他の樹脂等は、スチレン系樹脂及びプロピレン系樹脂のうちの少なくとも一方に配合することができるが、いずれの樹脂にも配合する場合は、配合量の合計が上記の範囲であることが好ましい。
【００１９】
プロピレン系樹脂及びプロピレン系樹脂組成物のメルトフローレート（ＪＩＳ  Ｋ  ７２１０により、温度２３０℃、荷重２１．１８Ｎで測定）は、０．２〜２０ｇ／１０分であり、このメルトフローレートは、０．２〜１５ｇ／１０分、特に０．２〜１０ｇ／１０分、更に０．２〜５ｇ／１０分であることが好ましい。プロピレン系樹脂及びプロピレン系樹脂組成物のメルトフローレートが０．２〜２０ｇ／１０分であれば、優れた洗浄力を有するとともに、切り替え後の樹脂への置換も容易な成形機用洗浄剤とすることができる。
【００２０】
他の本発明の成形機用洗浄剤には、スチレン系樹脂又はスチレン系樹脂組成物と、プロピレン系樹脂又はプロピレン系樹脂脂組成物とが含有されるが、各々の樹脂又は樹脂組成物のそれぞれのメルトフローレートは、スチレン系樹脂及びスチレン系樹脂組成物のメルトフローレートが３〜１０ｇ／１０分であり、且つプロピレン系樹脂又はプロピレン系樹脂組成物のメルトフローレートが０．２〜２ｇ/１０分であることが好ましい。更に、スチレン系樹脂及びスチレン系樹脂組成物のメルトフローレートが４〜８ｇ／１０分であり、且つプロピレン系樹脂又はプロピレン系樹脂組成物のメルトフローレートが０．３〜２ｇ/１０分であることが特に好ましい。各々のメルトフローレートがそれぞれ上記の範囲内にあるスチレン系樹脂又はスチレン系樹脂組成物と、プロピレン系樹脂又はプロピレン系樹脂組成物とを用いることで、より洗浄力に優れ、且つ切り替え後の樹脂への置換もより容易な成形機用洗浄剤とすることができる。
【００２１】
スチレン系樹脂又は樹脂組成物に含まれるスチレン系樹脂と、プロピレン系樹脂又は樹脂組成物に含まれるプロピレン系樹脂との合計を１００部とした場合、スチレン系樹脂は６０〜９７部、プロピレン樹脂は３〜４０部である。各々の樹脂の含有量は、切り替え前の成形に用いる樹脂と、切り替え後の成形に用いる樹脂のそれぞれの種類によって、洗浄に要する成形機用洗浄剤と、切り替え後の置換に要する樹脂とが、ともにより少量となるように調整することが好ましい。プロピレン系樹脂の含有量が４０部を越えると、スチレン系樹脂を洗浄するのに多量の成形機用洗浄剤が必要となる。一方、プロピレン系樹脂への易置換性は、プロピレン系樹脂が３部含有されておれば効果がみられ、プロピレン系樹脂が多くなるとともに向上するが、スチレン系樹脂に対する洗浄力の低下との相関で４０部までとすることが好ましい。
【００２２】
他の本発明の成形機用洗浄剤のメルトフローレート（ＪＩＳ  Ｋ  ７２１０により、温度２２０℃、荷重９８．０７Ｎで測定）は、２〜５５ｇ／１０分であることが好ましく、このメルトフローレートは、３〜４０ｇ／１０分、特に３〜３５ｇ／１０分であることがより好ましい。成形機用洗浄剤のメルトフローレートは、スチレン系樹脂又は樹脂組成物とプロピレン系樹脂又は樹脂組成物等とを混合する際の条件により変化するが、このメルトフローレートが２〜５５ｇ／１０分であれば、優れた洗浄力を有する成形機用洗浄剤とすることができる。
【００２３】
本発明の成形機用洗浄剤、及び他の本発明の成形機用洗浄剤には、スチレン系樹脂及びプロピレン系樹脂以外の他の樹脂が含有されていてもよい。この他の樹脂は特に限定されないが、切り替え前の成形に用いる樹脂及び切り替え後の成形に用いる樹脂のうちの少なくとも一方であることが好ましい。切り替え前の成形に用いる樹脂が含有されておれば、より効率よく洗浄することができ、切り替え後の成形に用いる樹脂が含有されておれば、より効率よく置換することができる。また、他の樹脂として、メルトインデックスが０．０２〜０．２ｇ／１０分、特に０．０２〜０．１ｇ／１０分程度の高密度ポリエチレンを含有させることもできる。この高密度ポリエチレンの含有量は、スチレン系樹脂とプロピレン系樹脂との合計を１００部とした場合に、４０部以下、特に５〜２５部であることが好ましい。
【００２４】
本発明の成形機用洗浄剤、及び他の本発明の成形機用洗浄剤は、スチレン系樹脂からなるペレット又は粉末、スチレン系樹脂組成物からなるペレット又は粉末、プロピレン系樹脂からなるペレット又は粉末及びプロピレン系樹脂組成物からなるペレット又は粉末等を、コーンブレンダ、ヘンシェルミキサ等により混合して調製することができる。このドライブレンドのみでも優れた洗浄力を有する洗浄剤とすることができる。ドライブレンドは、装置及び工程ともに簡易であり、成形機用洗浄剤のコストを低減することができるため好ましい。尚、その他の樹脂を含有する場合は、その他の樹脂は、スチレン系樹脂及び／又はプロピレン系樹脂に予め混合しておいてもよいし、成形機用洗浄剤の調製時に同時に混合してもよい。また、成形機用洗浄剤は、各々の樹脂又は樹脂組成物等からなるペレット又は粉末などを、押出機、バンバリーミキサ等の混練機などにより混練し、その後、ペレット又は粉末として調製することもできる。この場合も、その他の樹脂を含有するときは、その他の樹脂は、スチレン系樹脂及び／又はプロピレン系樹脂に予め混練しておいてもよいし、成形機用洗浄剤の調製時に同時に混練してもよい。
尚、無機充填剤及び有機充填剤等は、押出機等により、スチレン系樹脂及び／又はプロピレン系樹脂に予め配合しておいてもよいし、成形機用洗浄剤の調製時に配合してもよい。
【００２５】
切り替え前の成形に用いる樹脂及び切り替え後の成形に用いる樹脂は特に限定されず、各種の樹脂を用いることができる。この切り替え前及び切り替え後の各々の樹脂としては、ポリスチレン、ＡＳ樹脂、ＡＢＳ樹脂、メチルメタクリレート−ブタジエン−スチレン共重合樹脂等のスチレン系樹脂、ポリプロピレン、エチレン−プロピレン共重合樹脂等のオレフィン系樹脂、ポリメチルメタクリレート等のアクリル樹脂、ポリカーボネート、ポリアミド及びポリアセタールなどが挙げられる。切り替え前の樹脂及び切り替え後の樹脂の各々は、これらの樹脂のうちのいずれであってもよい。更に、本発明の成形機用洗浄剤、及び他の本発明の成形機用洗浄剤を用いた場合、切り替え後の樹脂の流動性が高く、通常、置換に多量の樹脂を必要とするときでも、効率よく置換することができる。
【００２６】
本発明の成形機用洗浄剤、及び他の本発明の成形機用洗浄剤は、切り替え前の樹脂がスチレン系樹脂、切り替え後の樹脂がプロピレン系樹脂である場合、及び切り替え前の樹脂がプロピレン系樹脂、切り替え後の樹脂がスチレン系樹脂である場合に有用である。また、切り替え前の樹脂がスチレン系樹脂、切り替え後の樹脂がプロピレン系樹脂である場合、洗浄に要する成形機用洗浄剤及び切り替え後の置換に要するプロピレン系樹脂が、ともに少量でよく、効率よく短時間で洗浄及び置換を行うことができより有用である。例えば、切り替え前の樹脂がＡＢＳ樹脂であり、切り替え後の樹脂がポリプロピレンであるときは、洗浄及び置換ともに特に効率よく且つ十分に行うことができる。また、切り替え後のプロピレン系樹脂の流動性が高い場合、例えば、プロピレン系樹脂のメルトフローレート（ＪＩＳ  Ｋ  ７２１０により、温度２３０℃、荷重２１．１８Ｎで測定）が、１０ｇ／１０分以上、特に１５ｇ／１０分以上（通常、１０〜３０ｇ/１０分）であっても、プロピレン系樹脂への置換を効率よく行うことができるため好ましい。
【００２７】
更に、切り替え前の樹脂がＡＢＳ樹脂であり、切り替え後の樹脂がポリプロピレンである場合、本発明の成形機用洗浄剤、及び他の本発明の成形機用洗浄剤では、切り替え後のポリプロピレンの置換量を、スチレン系樹脂のみが含有され、プロピレン系樹脂が含有されない成形機用洗浄剤を用いたときの置換量の２０〜６０％、特に２５〜４０％と大きく低減させることができ、特に易置換性に優れた成形機用洗浄剤とすることができる。
【実施例】
【００２８】
以下、実施例により本発明を具体的に説明する。
実施例１
（１）成形機用洗浄剤の調製
混練押出機を用いて、１００部のＡＳ樹脂（アクリロニトリル含有量３０質量％）に、３０部のガラス繊維を配合し、ペレットとした。このスチレン系樹脂組成物のメルトフローレート（温度２２０℃、荷重９８．０７Ｎで測定）は５ｇ／１０分であった。このスチレン系樹脂脂組成物８０部と、メルトフローレート（温度２３０℃、荷重２１．１８Ｎで測定）が０．８ｇ／１０分であるポリプロピレン２０部とを、コーンブレンダにより常温で１５分間ドライブレンドし、成形機用洗浄剤を調製した。
【００２９】
（２）成形並びに洗浄及び置換
黒色に着色されたＡＢＳ樹脂を、２４０℃に調温されたインライン型射出成形機（型締力６０トン）に供給し、射出操作を繰り返し、成形機内にＡＢＳ樹脂が残留しない状態にした。その後、上記（１）で調製した成形機用洗浄剤を、成形機のホッパーに投入し、射出操作を繰り返した。そして、成形機から吐出される洗浄剤を、プレス機により厚さ１ｍｍのシートに成形し、このシートを目視で観察し、黒色が認められなくなるまでの洗浄剤の使用量を求めた。次いで、成形用樹脂を、メルトフローレート（温度２３０℃、荷重２１．１８Ｎで測定）が２０ｇ／１０分であるポリプロピレンに切り替えるため、このポリプロピレンを、成形機のホッパーに投入し、射出操作を繰り返した。そして、成形機から吐出されるポリプロピレンをプレス機により厚さ１ｍｍのシートに成形し、このシートを目視で観察し、洗浄剤の痕跡が認められなくなるまでのポリプロピレンの使用量（表１では「置換量」と表す。）を求めた。
【００３０】
比較例１
実施例１の（２）と同様にして、黒色に着色されたＡＢＳ樹脂を用いて射出操作を繰り返し、その後、実施例１の（１）におけるスチレン系樹脂脂組成物のみを成形機用洗浄剤とし、実施例１の（２）と同様にして射出操作を繰り返した。そして、実施例１と同様にして洗浄剤の使用量を求めた。次いで、実施例１の（２）と同様にしてポリプロピレンを用いて射出操作を繰り返し、同様にしてポリプロピレンの置換量を求めた。
【００３１】
比較例２
実施例１の（１）におけるスチレン系樹脂脂組成物１００部に、相溶化剤として、水添スチレン系熱可塑性エラストマー変性物（旭化成株式会社製、商品名「タフテックＭ１９１３」、表１では「変性ＳＥＢＳ」と表す。）５部を配合した成形機用洗浄剤を用いた他は、比較例１と同様にして、洗浄剤の使用量と、ポリプロピレンの置換量を求めた。
【００３２】
比較例３
実施例１の（１）におけるスチレン系樹脂脂組成物１００部に、相溶化剤として、ポリプロピレンにアクリロニトリル−スチレン共重合樹脂をグラフト重合させたグラフト重合体（日本油脂株式会社製、商品名「モディパーＡ３４００」、表１では「グラフト重合体」と表す。）５部を配合した成形機用洗浄剤を用いた他は、比較例１と同様にして、洗浄剤の使用量と、ポリプロピレンの置換量を求めた。
【００３３】
比較例４
実施例１の（２）と同様にして、黒色に着色されたＡＢＳ樹脂を用いて射出操作を繰り返し、その後、実施例１の（１）におけるポリプロピレンのみを成形機用洗浄剤とし、実施例１の（２）と同様にして射出操作を繰り返した。そして、実施例１と同様にして洗浄剤の使用量を求めた。尚、この比較例では、洗浄剤の使用量が多量であったため、ポリプロピレンに切り替えての射出成形は行わなかった。
【００３４】
実施例２
実施例１の（１）におけるスチレン系樹脂組成物を６４．５部とし、ポリプロピレンを３５．５部として調製した成形機用洗浄剤を用いた他は、実施例１と同様にして、洗浄剤の使用量と、ポリプロピレンの置換量を求めた。
【００３５】
実施例３
実施例１の（１）におけるスチレン系樹脂組成物のメルトフローレートが１５ｇ／１０分である成形機用洗浄剤を用いた他は、実施例１と同様にして、洗浄剤の使用量と、ポリプロピレンの置換量を求めた。
【００３６】
比較例５
実施例１の（１）におけるポリプロピレンのメルトフローレートが２５ｇ／１０分である成形機用洗浄剤を用いた他は、比較例１と同様にして、洗浄剤の使用量と、ポリプロピレンの置換量を求めた。
【００３７】
実施例４
ガラス繊維が配合されておらず、メルトフローレートが７ｇ／１０分であるスチレン系樹脂を使用し、実施例１の（１）と同様にして調製した成形機用洗浄剤を用いた他は、実施例１と同様にして、洗浄剤の使用量と、ポリプロピレンの置換量を求めた。
以上、実施例１〜４及び比較例１〜５の結果を表１併記する。
【００３８】
【表１】
2005219398.tif 000002
【００３９】
表１の結果によれば、本発明の成形機用洗浄剤を用いた実施例１では、洗浄剤の使用量（スチレン系樹脂組成物に変性ＳＥＢＳを配合した比較例２の５８．８％、スチレン系樹脂組成物にグラフト重合体を配合した比較例３の７６．４％）及びポリプロピレンの置換量（プロピレン系樹脂を含有しない比較例１の３４．６％）ともに少なく、優れた洗浄力と易置換性とを併せて有する成形機用洗浄剤であることが分かる。また、ポリプロピレンの含有量が多い洗浄剤を用いた実施例２では、洗浄剤の使用量は少し増加するものの、置換量（プロピレン系樹脂を含有しない比較例１の２８．４％）はより少なくなり、同様に優れた洗浄力と易置換性とを併せて有する洗浄剤であることが分かる。更に、メルトフローレートの高いスチレン系樹脂組成物を含有する洗浄剤を用いた実施例３でも、洗浄剤の使用量は少し増加するものの、置換量（プロピレン系樹脂を含有しない比較例１の２５．９％）は更に少なくなっている。また、ガラス繊維を含有せず、メルトフローレートが低いスチレン系樹脂を含有する成形機用洗浄剤を用いた実施例４でも、洗浄剤の使用量は少し増加するものの、置換量（プロピレン系樹脂を含有しない比較例１の３２．１％）は実施例１よりやや優れており、同様に優れた洗浄剤であることが分かる。
【００４０】
一方、スチレン系樹脂組成物のみを含有する洗浄剤を用いた比較例１では、洗浄力は優れているものの、置換に多くのポリプロピレンを必要とし、置換性に劣ることが分かる。更に、ポリプロピレンを含有せず、変性ＳＥＢＳが配合された洗浄剤を用いた比較例２、及びポリプロピレンを含有せず、グラフト重合体が配合された洗浄剤を用いた比較例３では、洗浄力が低下するとともに、置換に多くのポリプロピレンを必要とし、置換性にも劣ることが分かる。また、ポリプロピレンのみを含有する洗浄剤を用いた比較例４では、洗浄力が大きく低下したため、置換性の評価は行わなかった。更に、上限を越えて大きいメルトフローレートを有するポリプロピレンを含有する成形機用洗浄剤を用いた比較例５では、置換性は十分であるものの、洗浄力に劣っていることが分かる。